СПОСОБ СИНТЕЗА ЦИКЛИЧЕСКИХ КАРБОНАТОВ

I
I
2
1. Способ синтеза циклокарбоната, включающий взаимодействие, по меньшей мере, одного эпоксидного соединения и двуокисида углерода при атмосферном давлении и температуре в диапазоне от 100°С до 150°С в присутствии гетерогенной каталитической системы, причем каталитическая система, содержащая (а), по меньшей мере, один галогенид щелочного металла, выбранный из группы, состоящей из иодидов щелочных металлов и бромидов щелочных металлов, предпочтительно выбранных из группы, состоящей из иодида лития (LiI), иодида натрия (Na), иодида калия (K), бромида лития (LiBr), бромида натрия (NaBr) и бромида калия (KBr), и (б) диоксида кремния (SiO).
2. Способ по п.1, в котором, по меньшей мере, одно эпоксидное соединение:
(а) представляет собой многофункциональную эпоксидную смолу; и/или
(b) представляет собой жидкую эпоксидную смолу, предпочтительно имеющую вязкость менее 110 мПа·с при 25°С; и/или
(с) представляет собой алифатическую эпоксидную смолу; и/или
(d) имеет молекулярную массу от 200 г/моль до 1000 г/моль, предпочтительно от 400 г/моль до 600 г/моль.
3. Способ по пп. 1-2, в котором температура находится в диапазоне от 120°С до 140°С.
4. Способ по любому одному из пп.1-3, в котором двиоксид углерода предоставляется в виде газообразного диоксида углерода, и реакция проводится в атмосфере углекислого газа.
5. Способ по п. 4, в котором газообразный диоксид углерода обеспечивается сухим льдом.
6. Способ по любому одному из пп.1-5, в котором гетерогенная каталитическая система содержит относительно эпоксидного соединения от 0,5 мас.% до 5 мас.%, предпочтительно от 1,5 мас.% до 2,5 мас.% галогенид щелочного металла и от 0,5 мас.% до 5 мас.%, по весу, предпочтительно от 1,5 до 2,5 мас.% диоксид кремния.
7. Способ по любому из пп. 1-6, в котором диоксид кремния получается в виде частиц силикагеля, предпочтительно частиц со средним диаметром от 35 мкм до 70 мкм.
2
8. Применение гетерогенной каталитической системы, содержащей (а), по меньшей мере, один галогенид щелочного металла, выбранный из группы, состоящей из иодидов щелочных металлов и бромидов щелочных металлов, предпочтительно выбранных из группы, состоящей из иодида лития (LiI), иодида натрия (NaI), иодида калия (KI), бромида лития (LiBr), бромида натрия (NaBr) и бромида калия (KBr), и (b) диоксида кремния (SiO) для каталитического взаимодействия, по меньшей мере, одного эпоксидного соединения с диоксидом углерода при атмосферном давлении и температуре в интервале от 100°С до 150°С, предпочтительно от 120°С до 140°С, с образованием циклокарбоната.